"硫酸カルシウムとリン酸カルシウムとを含む少なくとも一つのセラミックと、イオヘキソール、イオジキサノール、イオベルソール、イオパミドール、イオトロラン、メトリザミド、イオデシモール、イオグルコール、イオグルカミド、イオグルニド、イオグラミド、イオメプロール、イオペントール、イオプロミド、イオザルコール、イオシミド、イオツサール、イオキシラン、イオフロタール、及びイオデコールからなる群から選択される少なくとも一つの水溶性非イオン性X線造影剤とを含む、生体吸収性の人工の骨無機代替物。前記少なくとも一つのセラミックが、硫酸カルシウムα‐ヘミ水和物、硫酸カルシウムβ‐へミ水和物、硫酸カルシウム2水和物からなる群から選択される硫酸カルシウム;及びα‐リン酸トリカルシウム、ヒドロキシアパタイト、リン酸ジカルシウム2水和物、無水リン酸ジカルシウム、リン酸テトラカルシウム、β‐リン酸トリカルシウム、低カルシウムヒドロキシアパタイト、リン酸モノカルシウムモノ水和物、リン酸モノカルシウム、ピロリン酸カルシウム、沈降ヒドロキシアパタイト、炭酸リン灰石dahlite、リン酸オクタカルシウム、無晶形リン酸カルシウム、オキシアパタイト、及び炭酸アパタイトからなる群から選択されるリン酸カルシウムを含む、ことを特徴とする、請求項1に記載の人工の骨無機代替物。さらに少なくとも一つの骨形成因子osteogenicfactorを含む、請求項1又は2に記載の人工の骨無機代替物。硫酸カルシウムとリン酸カルシウムとを含む少なくとも一つの粉末セラミックと、イオヘキソール、イオジキサノール、イオベルソール、イオパミドール、イオトロラン、メトリザミド、イオデシモール、イオグルコール、イオグルカミド、イオグルニド、イオグラミド、イオメプロール、イオペントール、イオプロミド、イオザルコール、イオシミド、イオツサール、イオキシラン、イオフロタール、及びイオデコールからなる群から選択される少なくとも一つの水溶性非イオン性X線造影剤と、水性液体とを含む、生体吸収性の人工の骨無機代替物用組成物。前記少なくとも一つの水溶性非イオン性X線造影剤が、前記水性液体に溶解していることを特徴とする、請求項4に記載の組成物。前記少なくとも一つの水溶性非イオン性X線造影剤が、少なくとも一つの粉末セラミックと混合されている乾燥粉末であることを特徴とする、請求項4に記載の組成物。前記少なくとも一つのセラミックが、硫酸カルシウムα‐ヘミ水和物、硫酸カルシウムβ‐へミ水和物、硫酸カルシウム2水和物からなる群から選択される硫酸カルシウム;及びα‐リン酸トリカルシウム、ヒドロキシアパタイト、リン酸ジカルシウム2水和物、無水リン酸ジカルシウム、リン酸テトラカルシウム、β‐リン酸トリカルシウム、低カルシウムヒドロキシアパタイト、リン酸モノカルシウムモノ水和物、リン酸モノカルシウム、ピロリン酸カルシウム、沈降ヒドロキシアパタイト、炭酸リン灰石dahlite、リン酸オクタカルシウム、無晶形リン酸カルシウム、オキシアパタイト、及び炭酸アパタイトからなる群から選択されるリン酸カルシウムを含む、ことを特徴とする、請求項5又は6に記載の組成物。前記少なくとも一つの粉末セラミックが、硫酸カルシウムヘミ水和物を含むことを特徴とする、請求項7に記載の組成物。前記硫酸カルシウムヘミ水和物が、硫酸カルシウムα‐ヘミ水和物である、請求項8に記載の組成物。前記少なくとも一つの粉末セラミックが、硫酸カルシウムへミ水和物並びにヒドロキシアパタイト及びβ‐リン酸トリカルシウムの少なくとも一つを含むことが特徴である請求項7に記載の組成物。前記ヒドロキシアパタイト及びβ‐リン酸トリカルシウムの少なくとも一つが、粉末成分の全重量の20~60重量の濃度であることを特徴とする、請求項10に記載の組成物。前記少なくとも一つの粉末セラミックが、硫酸カルシウムヘミ水和物及びα‐リン酸トリカルシウムであることを特徴とする、請求項7に記載の組成物。前記硫酸カルシウムヘミ水和物が、粉末成分の全重量の1~30重量の濃度であることを特徴とする、請求項12に記載の組成物。前記α‐リン酸トリカルシウムが、粉末成分の全重量の50~99重量の濃度であることを特徴とする、請求項13に記載の組成物。さらに少なくとも一つの促進剤を含み、該促進剤が硫酸カルシウム2水和物及び/またはリン酸水素2ナトリウムであることを特徴とする、請求項8~14のいずれか一項に記載の組成物。前記硫酸カルシウム2水和物が、粉末成分の全重量の0.1~10重量の濃度であることを特徴とする、請求項15に記載の組成物。さらにビタミンEを含む、請求項8~14のいずれか一項に記載の組成物。前記ビタミンEが、粉末成分の全重量の0.1~10重量の濃度であることを特徴とする、請求項17に記載の組成物。前記少なくとも一つの水溶性非イオン性X線造影剤がイオヘキソールまたはその二量体イオジオキサノールであることを特徴とする、請求項4に記載の組成物。前記少なくとも一つの水溶性非イオン性X線造影剤が、粉末成分の全重量の2~20重量の濃度であることを特徴とする、請求項4又は19に記載の組成物。前記水性液体成分が、蒸留水であることを特徴とする、請求項4~20のいずれか一項に記載の組成物。前記粉末成分及び前記水性液体成分の比液体/粉末比が、0.1~0.4ml/gであることを特徴とする、請求項4~21のいずれか一項に記載の組成物。さらに少なくとも一つの骨形成因子を含む、請求項4~22のいずれか一項に記載の組成物。X線造影のための、請求項4~23のいずれか一項に記載の組成物。骨の欠損及び骨折の治癒を監視するための、請求項24に記載の組成物。関節に近接して適用される、請求項25に記載の組成物。硫酸カルシウムとリン酸カルシウムとを含む少なくとも一つの粉末セラミック組成物と、イオヘキソール、イオジキサノール、イオベルソール、イオパミドール、イオトロラン、メトリザミド、イオデシモール、イオグルコール、イオグルカミド、イオグルニド、イオグラミド、イオメプロール、イオペントール、イオプロミド、イオザルコール、イオシミド、イオツサール、イオキシラン、イオフロタール、及びイオデコールから選択される水性液体に溶解した少なくとも一つの水溶性非イオン性X線造影剤とを含む、生体吸収性の人工の骨無機代替物調製用キット。前記粉末セラミック組成物と前記水性液体組成物に溶解した水溶性非イオン性X線造影剤とを混合した後、前記人工の骨無機代替物が15分未満で固化する、請求項27に記載のキット。前記硫酸カルシウムヘミ水和物と前記少なくとも一つの促進剤とが、水溶性非イオン性X線造影剤以外の乾燥粉体組成物の総重量の60重量の量で存在する、請求項15に記載の組成物。前記ハイドロキシアパタイトが、水溶性非イオン性X線造影剤以外の乾燥粉体組成物の総重量の40重量、前記硫酸カルシウムヘミ水和物が、水溶性非イオン性X線造影剤以外の乾燥粉体組成物の総重量の58.8~59.6重量で存在する、請求項10に記載の組成物。本発明の目的は、上記のような問題を排除するかまたは少なくするための、人工の骨無機代替物を提供することである。本発明のその他の目的は、現在の技術に比較して優れた放射生理効果を示す人工の骨無機代替物を提供することである。さらにその他の目的は、手術中における漏出検出能を改善した骨移植代替物を提供することである。本発明のその他の目的は、生体適合性のX線造影剤を含み、固化した後にその造影剤が注射部位から漏れても注射部位の近くに炎症を生じないため、例えば神経系に無毒の安全なセラミック移植片を得られる組成物を提供することである。さらにその他の目的は、使用に際して高粘度の欠点を示さず、現在の技術に比較して改善された流動特性を付与して遠い部位への注射を可能とする、組成物を供給することである。さらに本発明のその他の目的は、セラミック物質をX線造影剤の中に含める必要がない組成物を提供することである。さらに本発明のその他の目的は、骨の欠損及び骨折の治癒を追跡することができる組成物を提供することである。さらに本発明のその他の目的は、関節に関与する骨の欠損に適用することができる組成物を提供することである。これらの目的及び以下の既述から明らかになるその他の目的は、請求項に記述されている人工的骨無機代替物並びにそのための組成物により達成される。本発明の組成物並びに本発明の骨無機代替物は、少なくとも一つのセラミック物質及び少なくとも一つの水溶性非イオン性X線造影剤を含む。組成物は注入可能であり、得られる人工骨は生体吸収性であることが望ましい。本発明を、以下の実施例を参考に、さらに記述及び説明する。しかし、これらの実施例は、いずれの場合にも本発明を限定するものとして解釈すべきでないことは、注意すべきである。実施例1X線分析X線可視性を、リン酸カルシウム及び硫酸カルシウムを含む組成物においてイオヘキソールの3種の異なる量について測定した。二つの異なる試験を実施した。一つの試験において、固化試験に使用した検体にX線をかけ、3検体の可視性を比較した。各物質について4検体を試験した。3試験について液体/粉末比は同じにした。他の試験では、ウシの脊椎にドリルで穴を開けた。穴は10mm直径と10mmの深さであった。シリンジを通して穴に物質を充填し、X線で分析した。種々の物質の可視性を、骨の可視性により比較した。X線装置を60kv及び40mAにセットした。同じ装置を両方の試験に使用した。表2は硫酸カルシウムヘミ水和物を含む組成物を示し、表3はリン酸カルシウムを含む組成物を示す。1-5に設定したアルミニウム段階を比較のために使用した、5は最低の可視性を表し、1は最高の可視性を表す。イオヘキソールまたはその二量体イオジキサノールのような放射線造影剤を加えることにより、X線による可視性は改善されることが認められた。10のイオヘキソールの濃度はリン酸カルシウム及び硫酸カルシウムのいずれにおいても骨に対する可視性を有意に改善した。リン酸カルシウムと硫酸カルシウムの間に可視性の差は無かった。実施例2注入性試験Instron8511.20装置を使用した。各粉末の20gを蒸留水と混合し、2mm径の10mlシリンジに添加した。そのシリンジをInstron装置にセットし、10mm/minの一定速度で押圧した。ペーストを手で注入する場合に、最大の力は約120Nに相当する。注入時間は、粉末と液体を混合し始めてから力が120Nより大きくなるまでの時間として計算した。注入時間の最終的な値は、6回の試験の平均値として得た。臨床適用のためには、求められる注入時間は3から8分である。人工の骨無機代替物用の本発明の組成物を、注入可能なX線造影剤として使用することについて試験した。水溶性非イオン性X線造影剤を含む場合と含まない場合の造影剤の3検体を試験した、総注入時間並びにシリンジから排出された重量を測定した。結果を下記表4に示す。造影剤の有用性、すなわち注入性は、水溶性非イオン性X線造影剤を混入することにより著しく増大した。さらに、注入時間の試験をした組成物を表5及び6に示す。表5には、注入時間を試験した硫酸カルシウムへミ水和物をベースとする組成物が示されている。表6は、リン酸カルシウムをベースとする対応組成物を示す。セラミックとして硫酸カルシウムヘミ水和物を使用した場合には、注入時間はイオヘキソールまたはその二量体イオジキサノールの量に依存することが認められた。同様にイオヘキソールの影響が検討され、一定量の促進剤の存在下に0,5及び10のイオヘキソールが試験された。この試験により、イオヘキソールの量の増加に伴って注入時間が増加することが示された。図1.参照。さらに、セラミックとしてリン酸カルシウムを使用した場合にも、イオヘキソールは注入時間を増加することが示された。図2.参照。実施例3固化試験固化の時間を測定するために、Gillmore針によるASTM標準試験法を使用した。Gillmore装置は異なる重量の二本の針から構成されている。最初の針は2.12±0.05mmの径及び113±0.5gの重量である。最後の針は1.06±0.05mmの径及び453.6±0.5gの重量である。試験検体を造るために、最初にイオヘキソールを蒸留水に溶解し、次いで粉末混合物に加える。イオヘキソールを含む粉末の10gを各試験に使用した。混合した後、ペーストを試験検体形成用の鋳型に入れる。固化開始時間及び固化終了時間は、二回の試験の平均値とした。この操作を6回繰り返した。示される結果は6回の試験の平均値である。固化開始時間は、骨代替物粉末に水が加えられた時点から最初の針が検体の表面にマークを残さなくなるまでの時間である。固化終了時間は、最終の針が表面にマークを残さなくなる程度にペーストが固化するのに要する時間である。PoP,HA及び促進剤を使用する場合には、HAの最終的な量は40重量である。従って、HAの量はPoP及び促進剤と相対的な関係にある。0,5,10重量のイオヘキソールを含む物質が試験される場合には、最初にイオヘキソールが計算され、次いで残部の40がHAで例えば0.4重量が促進剤、59.6重量がPoPのものを使用する。試験された材料の組成を表7に示す。硫酸カルシウムへミ水和物及びリン酸カルシウムを含む骨代替物の固化終了時間は望ましくは15分未満で無ければならない。固化時間はイオヘキソールの量に依存することが認められている;硫酸カルシウムヘミ水和物にイオヘキソールを加えると固化時間を延長する。さらに、促進剤の量を増やすと固化時間は短縮する。表7に示すような、液体/粉末比0.21を持つ種々の量の促進剤及びイオヘキソールを使用した固化試験の結果を下記表8に示す。リン酸カルシウムにおいても、イオヘキソールが添加されると固化時間は延長する。イオヘキソールが増えれば増える程固化時間は長くなった。図3.参照。実施例4圧縮試験圧縮強度は、材料が破壊せずに耐えうる最大負荷である。圧縮強度を測定するために、Instron8511.20機械的試験装置を使用した。混合粉末及び水のペーストをPTFE鋳型に注入した。直径4mm及び高さ約8mmのシリンダー状検体16個を作成した。リン酸カルシウム検体を試験前に0.9食塩液中に37°Cで14日間保存した、一方硫酸カルシウムと混合した検体は空気中に48時間保存した。Instron装置の中で検体に垂直に1mm/minの速度で、破壊するまで、圧縮した。圧縮強度Cは、C=F/Aとして計算された、式中F=力N及びA=断面積m2。最大力をFとして使用した。圧縮強度は促進剤の量には依存せず、リン酸カルシウムセラミックの圧縮強度は、イソへキソールが添加された場合に減少した。実施例5密度試験生理食塩溶液中への材料の吸収を、種々の量のイオヘキソールまたはその二量体イオジキサノールを含むリン酸カルシウムについて検討した。イオヘキソールまたはその二量体イオジキサノールを含む材料は14日後に、それらを含まない材料よりも低い密度であった。これは、これらの化合物が水に吸収され、それらのいずれかが添加されるならば、多孔性は増加し、高い多孔性は骨の内部成長を促進することができる。実施例6走査電子顕微鏡分析硫酸カルシウムを含む組成物については、イオヘキソールを添加した場合でも、構造の相違を見出すことはできなかった。硫酸カルシウム及びリン酸カルシウムにイオヘキソールまたはその二量体イオジキサノール添加することによる最も重要な利点は、X線可視性を改善することである。例えば、10のイオヘキソールを添加することにより、脊柱または腰、またはその他の部位に注入した場合の漏れを検出する可能性を増大することができる。このようにして問題を回避することができる。注入時間の延長は、注入を容易にし、外科医に余裕を与える。固化時間の延長は、液体/粉末比または促進剤の量を変更することにより調節することができるので、問題ない。"